Brevet FR3067649A1 — publié le 20181221

Procédé de fabrication d'un film multicouche de recouvrement tirable froid 10 re,;, e ue eu aces qu'eiles soient b' nelles. ?ian tactUe est un exemple s'altère rapidemer': notamment le qu séquence baisser la .1.2a1ité ->nt de 15 l'écrin. Alors qu'ur- carrosserie de véhicule est exemple de surface tridimeni qt ne et' En effet, - -osser 20 pe anenc .t .les agressie.£d de .1-pe : des agr environnE R.LOS les rayons . la nei , gel, et/,:. .:. .gressions ° ie le gr illonnage, 1 , le v etc. , entre recouvreme... en me.. des « coating s: ii -;.awneionnel un de film de e une a uche étirable à plus pal dans le notamment -- véhicule, to, un cycle, un wage. véhicule terres - s agres 25 véhi .t la C:.. ï.: extérieures que aquence d'altérer rendu visuel. carrosserie , la peintu Afin _le remédier à ce prlème ltél du rendu visuel de la. :fae térieure fair jet. tri dimensionnel tel que précité, ciste al ns deux solations. 30 Une première soluti traitement de surfac, la urface extérieur* 't.e à appliquer pc eilemen' èrE Irer le rendu visue. tri alle. 2 Dans la ..as d'une lurface transparen i traitement peut par exemple1.i_un écran d'une ---face co9-rée celle le Coutefoi cf St............... es onéreux le rendu la le rendu supplémenf: -re Or, auscept .ire e extérieure 10 ent peu de cons ge rayé. peinture 5 rerpe 15 la sui ace extérieure amovible en ,pe de film da ansparente assura s types de Ltuant : us du , résistance =écala' aux ent de receer,,,- riétés tés optiques du :riginelle de la glissance ti 44 ---àde 1 des p 20 extér tériéures film diversu- Les propriétés de du film multi- sont uées par d paramètre 25 mun de rebed.d- les d' du fdd phe, leg fil :eulticouch de la sr ace à pro des rayc- UV), le: dr film multi abrasipns de la surfacé à Afin produire un film mult de re.uvrement amovible, la. la plus répandue crAsiste à assela pol avdd 777. film d'adhésif formant r corps film et . ae ,he adhésive. Enfin, 30 film de recouvrement multi peut-- achevée par un vernissage du corps du film e: tha ; ..mvénient majeur d'un t-:7 p:. che de recouvrement réside augment le c nps du Ple réac ta unbUl' une l'état l' nnt êtrE fi] -Iétisée lans un . Le ilés de l'aide d'une euse de tte ada àe5.. ser le ent, le " eié ,nière à 1. Ainsi, pour mettre , l'industriel doit termes de tériel , ePa de dista de réal 30fl. lare polyuréthane. travers d'un pr. : :3nt qui permet dn Zn pol]ee 20 de le problè , il °' imaginé de former le rem c' au de eaco-avn du simultanée chacune de de 30 p4pi enuce reraal ge .eulations die différents de tel s.p:-.,:édà par en:.:; -On 4 de production d'. . film multicouche de recouvrement dont le corps du film e par une couche en polyuréthane. a A cet effet, un pi rn procédé de f.. froir71, e c_ te une poiyuréthane formant le 00777 étape d'er, A'e subs t de 1 10 prés. L'ut: de s' :the iel, , de as et amant cru or. par enductiol d'une part, pol gran17 les ction pa d' an oeuvre 7.e procédé f dL réalisez écono de t réaliser plusieurs é coûts liés au rel ,,b1R -'zer ie l'inver able en pe. ation er.. 1. bdé "eu de -insi, l'utilisat: Pr le de aent de 1r, de po7 en perm de poly , il est. ion d' , es préser polym 30 l'état dans e de de de pol es satisfaisa 7':xcble de la _rôt: le le 3ible de ' à favo - ne re ....écessaire dans le 35 de ri, Iisation d'un produit. Selon u emier mode de rée -du premier aspect de l'inve, les précurseurs ter: - 'an composé de type à de préférence de masse m. i... inférieure à ; un composé e type -:;irols à longues chaines, préférence de masse supérieure à SOO g/mol ; -7mposé de type poly-is unt déte n née ci. une epaisse 15 la c ie méthane 15 et Pm- Seine asp- de -en un age: mouillant pouvan êtr 2evorisant l'étalement de la for- y,'e couche . , mince en l'ing Le rôle de l'age surface de la fora 5O1iLL sur lequel est réalisée l'endv ruatrième mode de réalisation du l'age d . ntrôle de polymé polymé . Ainsi, pour initier 1 l'étape de de la ne en port4 étal ;.tion de l'ir tour de tation. Le ile d de fabe par CE tpe de 1" de p, .:,.!inquidtme mode de , l'étape de for amier aspect de en polyuréthane Selc:. . :. .::.:.. ..:. :.ème mode de réalise ce que l'étape d' 10 1.118e d'étal nt de la fi e à l'aide d'un couche alment par "" --- entier aspect de .tive en ence, à une sec de l'enduction de er celli at aspect de un 6 comporte une étape de polymérisation des composés murs de polyuréthane de manié: ne couche tion réa 7 tge de le. De préféri tra- aide c lau C, el ndah' S :la de réalisation aspect de 10 l'' dé de fabrication iitape de formatioL 'le adhésive, la Lori:....: :...r: couche adhésive se 15 septième mode d, alisation premier aspec :,cédé de f2nricatic une éti>e de d' -he de vernie s d'une étape vernis à l'état 20 liquide. me7. trige de précu:.: Selon une 7-iante du septième mode de réali ticr. r asr,." ntion, l'étape d'enduction d : :he es réalisée sur 1.: ...uche de polyurétha à l'état préf par de cohésif hésive préférence e seconde ante septième mode de réalisaU:1 du aspect de l' l'éta :duction de la un s st anti-adhér_.::::.ir de surface. 25 se, pi de fr l'étape de forme. de la de 30 étape de polvméri- du de le tie vernis à mélange de ért e t erm ca 5ee. De préférence, le m:,1 vernis nau à une 7 température inférieure à °C pende durée inférieure à 10 inutes. seconde variante septila de reaàse..lun de ouche de v à l'étà. .sif le le àel eà. e 1- o .... d'en _., ion la ..7.'une cou en polyuréthane sertième mode de , le mélange de eeur de brillance mani à se Selca :saractéràà- du premie 10 prés. de vernis pa, et gà une .iété de brillance et gliesauee dur )moteur de brillance procure :che de vernis des 15 Hétés optiques remarquables c rendu vis; de la surface qui Seleà uà huitième mode 20 tant de préférà Esit A: fo ati art, 1...hers ee de la er de , le procédé de sape de Se au mrseurs à l'état ;...:.:porto une aition de 25 prée, àeurs sac: Se- vine pr." ere partie du premier aspect de du film sacrificiel comportà préférence àcurseurs de réalisation le pz seurs ,1 De dans de àe 30 trsés a SC pastàtularité en lei comporte des acrylique -àropriétés mu1 et plus !ligues. du àre "Lie la sa 70Z aspect d- l'invert concerne fi7.A 10 d' équipé du film sacra.; c el (7) , eificà:1 (7) est coloré et transpa ide 'cifv et retiré aisément eecouvrement. procédé confor1 au ce qu te per fila (1) préférev (1) 15 D'autres paie: descre_ l'in 20 couchl__ réalisé l'invent la figure d'une ét--- 25 à l'il. La prése fila 30 pi v étés rédu.e afiv. et ,vantages apparaitront dan e la su_t, exemple de réalisa de ,e qui est illustré les fic,. :es dans lesquelles : ' à une represen -tion ....... : ::...édé de àonforme à une àilm .:»cédé de apté à jouer , le film s remarqual rer le , le d'obtenir un lerne un procédé de fabrication :ecouvrement tirable à froid. Le fil_ ou cette 7,re probe -e 1 doàà des n3er, urt .3seur de la T?iatjont film 1 d'une 9 épaisseur comprise entre 500 gm et de préférence entre 50 gm r.1 -ilm multicouche 1 10 lui est appliquée. Dile 1 pr- te une ,1;....r e la fort doit _tre a.;..:.. ï.: pou .inàr ï. iàpture est supérie- res ED sées lor: tne 15 méthode simi: EN 14r en utiliiJ .t. dynamomètre de t -. sodel 42 ». le . moins à la D'allonge» le 1 présente une élongation sous l'-- une fort fére ro à 1U0 t, le film multi- .à4.: de préféran Dans l'exemple '1.7_1. 1, le film multi uche 1 de ,renient .éthane -àus 3 du fc .s 3 du film 20 Hloond à - tante du film multi_ dhe 1. n ffet, c'eàe eele ou"' 1, quj à la couche la plus gm et de préférence de :La corps 3 au .es 25 de nu lere à protéger 2a sur_ film gar 4.41-. un .7:endu viirl de la surface à des . de ière -e au 30 travs du fil- 1, propriétés optiques peuvent être qualifiées de trar erence. Par ailleurs, 1. une 1 3 du film et e qualifiée: , fil_-1 1 d'ép 10 1' tridimensionnel. Je plus, 1 .orietés d'éle :ue d'-- -t afin 1 - multicouchE 1 comporte =net d'absorber --ege: 1. surface que t, le corps 3 onu selon le 1 ' ne dureté shore A comprise entre 35, h p féren de 90. La dureté shore peut être mes m une méthode expérimentale sif. méthode AS 2240. 10 De. e de souplesse nécessaire à la déforme méce dhe 1, le corps 3 présen préférenc: . l'ae re à 120U i, ii préférence inte eence FSO 25 De ma re nnue, les propriétés d'adhésion du film m 1 lui eompl. se 30 Rra. 15 Afin de cor.. ant le film mu]. 1 eatés .eement dénommées pégosité ou 300 et 600 N/m, st de préférer. réalisés selon ne e ege mul pelage est lon no e et z déterminé -nad N:eL et 1000 N/m, tes' mars re 1 de 20 adhe erées Llm 4 el désive 4 ptée à de préférer! %tre gn une CO. elle est s, la e adhésive 4 pré une forte eohésice :..ec eetres e 1, la ve 4 ede 'elreO 3. e cohésion a,- liàe à uee M inité .,:tue te eluche 11 adhésive 4 et 1 3 formé pa couche r _IP.uréthane 2. ette caractéri ère impAte lort nouvellemm du eilm mult recouvrement, cela d'éviter :a surface à recou4 retrait du , 1. ... :uche adhésive résentant plus zoc la surface avrir. adhét dliésive 4 -Le afin -.é. présen que le renc 15 p 10 sensible à à partir -MA l'éthy7 con inge e éritéres CGLIC la demanderesse la pression basse corne: est 3if de 4 tr Par exi este:. te. à act: .iqs s présentent l'avantage e stables à 'lité du g umc dans le ere semi- Le liner 5 constitue une unmoraire de 1_ °m'Ale adhéàee 4 et du film multiDuche 1. ap cl du f4.7,e mu t' 1 sur la surface ,uvrir, le l.. ne st séparé de la g adhésive 4. 41é protec.t4. adhésiv comme:, liner 5 qui 25 Dans du féL::,. est en cc.. 30 80 gm- du coût de treree the 1 et 100 pm et -ifére/ oràLre 70 Lm 12 Dans le présent exemple, le liner 5 rmé par matériau i_cruc> exemple de po appelé « PET » et comy au mo: une face 10 surtace à dans une pose du fi] De plus, .Aer 5 en « PET » présente une bo 15 permet de 1 e couche adhésive 4 préE Si. lis t la de l. voie. du film à la figure 1, égal, vernis _ un état _m adhésive 4 1 comporte _Al de prot....,'-er 20 le 1 de fièrey , et part;. ;.e 3 du film. Dans cet ex ple, une épaisseur comprise s.: 1.: gm et Ilm 2._Je entre 8 pit 12 gm. de est réalisée di ' -téria, 'me 25 -iétés mécan. s de ;rice du aulti4 iche 1. e 1 est posé sur une surface à istitue la couche supérieure du guent elle rep la 30 barri les J-tsions extérie solution de he 6 présent_ les -.aongati à celles au corps semi-permanente, la mmhe 13 En effet, de ve: 6 présent, comprie 90 t 160% N/m e /m. Ces mesures la métL d tre de t e « MTS c loi 42 ». Ce corseter film multiL pl , permet de palier prématurée face à agressio :-rieures telles particules à vitesse gui 3 du icouche 1 en 10 l' v.rnis 6. Y ar ses propriétés lis - présente ur bonne rés1 tance égal- . à l'abrasion. 15 recouvrir Ame du film .éger la de du surface dureté de muitj rar geuse, 1. L'éla se 3 du id.:Li. p c ,riétés c 20 ser 25 e, de verni. varenca durable par film Aeive 4 et , la de propriétés lAs de e le LuIJ -isuel de la surface he 1 ne 't pas altéré. 30 6 comporte des propriétés nrIlmm -'tés mér le glissance gi >,momoteu- a g ; de gli brillanc dans la ère p theme ..ece et ei la cche de 6« plu l'exemple é à et dc. 'Lionnelle, le film multeche 1 ! un film sev.- Ldhesion du film sacri 7. :i.onnel poseu- film et/, l'utiliateur fi::. 1 peut ,sé- mc sa U_iser d'outil spéc' -iiciel après pose du film 20 multi -àce à rec-- ve sseur 15 7 et la couche (U le faible 14 7 étil T le à qui est disposé sur !mâts da transi .Le HA et e te]. 7 est re dérivés d conférer d esse du fil' - f,lm ériau polymériqu d'acrylique, de es sacri Tà - 7 à 20 N/m de manièà; la coucl.,- affin. ce le 'LL1m s'ente ne 25 Afin la 7.té sacrificiel 7, le film sàdrif1diel transparent de manière à. ce que l'ut: ....ateur final puisse aisément Lel 7. procédé de --- dévelop- ar la demanderesse permet d'obtenir le f.. - tré à la figure 1 et présenté ci-dessus. Dans que, le 4c1( f.:..brica. orte une étape .ant le corps 3 30 d- n co' -she se1 ::.: IL ...:rétha e Le 1. Dans :..1:. ::....mple, l'étape de 3 du film multic 1 comporte une étal d'une 15 '-enduction 8 ient des précurseurs et des composés . és addil: tageusement de ifier 7..es iétés 5 pl. -châ. s du .....Uférence, trouve phase :olvant de manià,... 10 L'étape de la formula d'endul tri ,lide 9 plan d, la form mpg ne : 15 >sé de type pol7A. )sé de type polyo: '.>sé de type nt ; et un campo Utionnel. emdu, la form.,::' -àî.à.em 4e plusier,- 3 peut comporter une de :sieurs solva,... et également - 20 réalige.i' n solvatée peut être a Ites : 25 .1yol à rnitpris entre éférence ent_u 5 %w et %w ; ,o1 à longues chaines compà entre de préférence 1 et 30 %w type poly-isocya s entre 35 %w à 'préférerà cTe 42 %w 5 %w u osé add:_i. 1 compris pr4f4rence 5 3 %w e 10 30 %w. 'rati , l'homme du métier est apte à équilibrer les assiques de chaque composé de manière à ce que le t>tal . égal à 100 %w. 10 16 e préférence, la for lat. n camp, Os : ieurs omposés additionnels MS un aL " contrôle de station qui comport un mb réaction et un lyseur de réaction ; un agent un absorme un agent lant ; ; et Rien ent. It à la 1 .îèr Uinaison de plusieurs co préférence, les composéE 8 pe prést-n.:er les propo 'vantes : de polymérisation de r..otion compris comporte un 0, eL 5 %I 15 ace entre 1 %w 4 %w, et 0,005 %w et 4 %w t de préfézn tee Us entre d %w et 1,5 %w et de utilis' 10 et une tension de vapeur comprf kPa à 25 20 absorb ;férence Dans le p'. 25 solvatée p: élevée, d'év 0,5 %w et 2 %w et de '14'; et a compris entre 0,5 %w et t 1,F %w. d' end.. 8 e vue à te veeir a une a en te érature. vu à solvater tous les composés de cette manière, il est possible 8 dans lle le :que de _lvat est....:::rieur %w, de -ieur à 20 %w, et de p exérence leur à 15 entre un agent -;férence Te. ; 30 17 %w. Avantageusement, 1 ab le mtage massique solve insc t le dé de l'inven+ da__ démarche de -esr- a. De préférelp pat polaire api. .....tre. type au pate armi les solpe. : de klirle, ".4:-P.Pp e, acétate e, ac ente de , acétate d'hem , acétate d'heptyle, acét pyle, et... Le rPlaire aprotique peut égalemer::. :dr,e de ni 10 ce. les solvar..; suivants : di-méthyl- cétop ene, propyl-méthyl-cétone, butyl-méPp cétone: pont-- 15 ene pu de cce des '.rea, la fo t -yuréthane pe dee -urseurs Pthane lasse Py-réthane et de préférence deux 20 e d' ' pelyel à tes C de t méthvl-isobutvl-cetone, mét_ , éthyle, butylne, butyl- oPY chaines en de type poly 25 faix varier les ides, il est de PC. 2 qui ebtep mécanip es de ion le procédé de fabrice de l'invention. Dans cet exemple, souplesse et de du 30 préalablement, la fq ratio massique e- composé bt les propriétés mécanique e 1 dk, présenter e% et de eemposé de ty/ , et 15% 45% de composé de type ,olyol à enguee nes. 18 préférence, aassigue osé de la fc . 8 de pr --t comprans r Jsés polyol eu également ene -as .niques de la qui es des urs de Lyuréthane de 1 n 15 Dans:, ce contexte, le composé de type p :--el à urtes chaines de -férence masse:. laire mol, esés po e ,turÉ, suiL- r ediol, 2,2- d iol, propane , 1,4-butane 20 diol 7 L_,. ,Ii_ol, 1,2-blane diol' nexanedni' 1,5- hu , 1,4-1.exanediol, exanedi ' adiol, 2- raine diA., 3-mét. Aiediol, composé composé Lyol à c rtes chaines, et 1 à 1 - 77% connue, es compos e de les ara polyurét. ne e la 10 -hexanedf. 1,3-pent, 2, - métn hexandiol, 25 2,5-diméthyl hexan tic el, 3,5 4,_ hexar 11,2-per.' 30 ane nediol , 3 , , ,!e fïl, 4,4- Y 3,6. ne 1,4- 1 1,5- .énu. glycol, prop7..4ne glycol, ra. -, le composé de type polyol à longues chaines -;:.référence supé aure à 800 g mol être notammen lisle de familles de 19 nnère suiv- tes : -.y carbonate olyol, lyol, ter polvc:. uréthane _l'ici, 10 que les 9 IDA° poly ester- encc Lie végl glycér se d( le tol. constituant le corps -porte également Aère de De i.- onnue, polyur Amière à poly-isocyanate est un réagir avec ur polymère présentant m 15 n DAAALe présent = pie, i mposé de nt tl- âtre choisi pa ï des prc- Alnel tels qu'un oligom 20 en:: axyl iramment », d'hexanA socy LJ courammu; éno é « HDI A -.7néreisophorone diisocyanate couramment dénommé « IPDI ». préc-. 25 du noter que la efi- du ratio e le A mposé t: pol. le mélange de .:: cseur ...E......: paramètre qui :. .::vet souplesse et de t.é résulte de la réact: de de ation. ns cet exemple, lorsque le ratio de composés de type 30 yanate augmente, la dureté de la couche de pol réthane ue sera aug A : lqc de type po a Lugmente, la ul de : lane obtenue auç :,-. Ici, le utilisé 20 demanderesse pour obtenir les propriétés mécaniques de dureté et de souplesse préalabl .crite comporte : 4CS à 70% de mélang osés de H. . poly-isocyanate, et ,i à 60% de mélange de osés de t olyol. De préférence, rseurs de dans le mélange pol-réthane 2 peut être entre : 60% de mélange de composés de type poly-isocyanate, et - 40% à 50 de mélange de composés de type pol 1. 10 Avantageusemet, afin de garanti un ma.:.n pendant temps de la formulation d'enduction life », la D,Yt° >sé de tvae agent de de de Dans la formu enduction H initiale, l'a 15 , "-à. rue la réi de polymé: d'u...: .::..:.:;:plexe _prenant un ee inhibé par un inh: de t formé pa yseurs.:es pet axir .r.,:eate (DB .eatu 774. Le catell- ou plu base d- 25 ou de permet de pol catalyset, n, ,antageu. U CS .iLetrt par un .ui peu être à - -ait, xuth, ut de in de risa un lerà chélatant, qu ru ate cata cette lutant est en excès par 30 20 21 aur polymérisation Lns . mlation cet exemple, l'agent chél. àne à : 7a vaper:- 5 esre àéri et. -i sel com/ des composés st pentandione, 1,1 2,4-pi àne, 10 ramethy1-3,5-he àadione,1 s-eusement, ,ant de de pol risation des préc: à g » :gène de la d'enductir-. compose 2°C. Cette volatil. la liste -2,4- acc ,2,2,6,6- uer la Aane de enduite sur un substr est ti-adhérent inférieure à 40 D. y/ sUbs solide 9 20 un film réalisé en polypropylène, comprendre une de ces faces. 2, la ft, - 3 est 9 plan. Ici, ia substrat solide 9 une faible énergie ds surface no NF EN 828. , le peut être, d'u: par poll , en et ?art, mràizielle de une 25 Comme figure , l'étape d'end? m réactive Al :alpe d' et, :nt A2 de la o ,ulation de Ithang subs et solide 9. L'étape 30 act dix être réalisée en une seule , Al est Al est cr l'Uée ae aisée e sn s, dan 'éte de multicouche. j'étape d'étalement A2 réalisée à, l'aide d'un outil d'étalement 10 permettant l'étaler de manière homogène la formulation d'enduction 8 afin d'obtenir une ,.àuche en 22 sec le épaisseur comprise entre 15 pin 'outil d'étalement rsé peur être barre de mayer, ee rever 7.1 » -lisé est rp au subr- e. être erle 9 de seur la rulation rruillant présente pol3 foncri Par réglée 10 mi 15 lre, l'agent ' de type copc liernide, tel gli 4 N », « 307 20 ;armé par un A.oxa sous wet « BYK 378 », présentent 25 formulatit qui es. de la surf :la=1 des dommaym rayor ha de p 2 qui de transp )1e, la er un ccre' ,tionnel rbeur UV per égaleme- recouvert le f.:jr. peut ilrr tique, tel . Avantageuseir t radicalaire oxydatirr en ygène des c polyuréthane. A ef l'absorbeur l'ànergie apportée par les 23 rayons UV et réémet cette énergie sous forme d'énergie thermique. En complément, afin d'obte Ir des priétés optiques de t -1sparence durable 2 formant le _.?s du film 3, ur un ...re composé addit... la L'agent stab: ;:par ?osés de type Light ». Ces compos être 10 dans une ce, ieure um de par leur représente une 7111>e les jré 15 Acisorbeur UV, .met d'eue edg ine issu de la :.ceusement, 1 Den t exemple, l'agen 20 moins coursé de type ex p pa la 1. comporte au )rée qui peut Bis(1, zaméthy1-4- te, MO 1,2,2,6,6-pen 1.idiaJuel memaua amine) ([°,2' -(1,1,3,3- 25 tetramethylbu . lux- ?-)-0, ',S]nickel, 4-hyu ogy-2,2,6,6-tetre 2,2'6-tetramethy1-1-t: :.: ip idy1) sebacate, bi (1,2,2,6,6-pentamethy1-4-pipe_.:Ayl) sebacate & -ath,1 16,6-pentar- hy1-4-piperidyl sebacate, t2,2,6,6-tetramethyl-4- hex .el.a[(2,2,6,6-tetramethyl-4- 24 1,6-Hexanedia 'bis (2,2,. Imeth-1- peridin 7' :iolymere witt - ,2' - (1,4-kg 6-Tetramet'. ,6,6 -tetr '6-tetramet -1-piperidyl) sebacate etc. .omme il: 3tré à la figure 2, 14 : dé de fablati omporte étap- de méla"- de la 1 d'end.... 8 jusqu'à 10 fo::::Isente ane omogène de .)rImulation 1F _Juréthane cléfaut. .'obte , le p2_ -- étape de de la Cette étape de an A4, permE .cules, agrégat: as présents l'enduci être pré _ alité de de en- t sans 20 D ttil; de l'étape de filtration AA la iférence - tre 20 pm et tte 1' élimin temp^r: 30 subaL. lea," fe- " nduction 8 étaléc soli tie e, le procea eLtion peut c. ic.e d'é_ A5 .teur de poly 'Ebt ex.tension de vapeur élevé de l' 'itc... de I -tsar él-oration -.:ée en ulati d'enduction sur le Er alation a montào lur 1 de l'obten Le 9, est de Lnt qui par éthane 25 2 à ' + neèsif. tension vapa_ d'ébulli rl faible est dc--... que le la réa. :.- le polymérisati-- lvant utilisé présente une uae trt 1 avant le cU rxemple, le procédé de fabricatft >emporte une satic: t6 des :ars de -tte 10 al, ide. De aéférenc l'étape de polymér° Lon A5 t, une de _naleur 11 inze à 1L t une thermo ence, catalyst que une t 15 >i0°C e. ;','n°C à la for ;ion d'enduc Q Si.....:: at solide 9. t o pendant De -.se est Ainsi dans cet exetèle, l'applic le chaleur à la l'inhibiteur de e volymérisati 20 1 accélere polymérisat entre les ur la réa réthane. ér 4 e un ymère de: ,c7réthane en fair :thane as dans 25 li A.at... compo de type pol t les La couche de polyuréthane. face 12 en contact avec le 30 Par ailleurs, lorsque le -:lvant s'é e, il entraine les composés additionnels à la surface de .che de polyuréthane présente 3olide 9 3 une première tts seconde face 2 en fori tion. Ainsi, les composés ad participer la seconde face 12 peuver , soit, proximi. e de la 2 en fo ation, i.e --nLy 26 soit, être piégés à proximité de la seconde ace 1- :he de polyuréthane 2 on forme.... à 7 -priétés la scli 9 ux 6' manière à la f 8. 10 Dans le présent exemple, le procédé de fabric comporte une étape de fora. :à.or: aile couche adhésive 4. La armation de la ,ehe adhésive 4 erie' Haisée par assemb sa ..rk film adhésif "77% liner 5, ..7ps 3 du 7:-.1che 1. 7aipe du ae 2 const iag 15 atsif par en linee 20 la sec: ast fo est ° har lent, 1 d'un pol re acl -ore polymère acrylique en phase so échée à chaud afin d .o er 1 ésive 4 assc ce 13 de corps 3 c. ilm multir film de e 4. mir s'inscrit Se. Suite à la formati 25 9 est séparé lat. face 12 de la aque le ti adhe de 30 carà: la dema. 1 adhésive 4, le subtat solide dél 4t ination de la première st à par substrat solide zilisable après avoir été séparé 2. -ana, cette une démal éce e de En oulee , le proue. fabricatS omporte une étape de fo Il ation d'un vernis 6 première face 12 de la 27 -réthane _ms 3 du film -ation de ...nache de nis 6 comporte étape mélan- de vernis à l'état la 6 ebt r'àlisée en - fait, de verni ,,...)rtent des 10 film multi pré-7---bur de verr polyuré acte àuà de pré rseurs de vern comportant: un composé de type pol un ca J de t'rnelb un . ; et 15 - au composé a tionnel, Bier la compesitinn du mélange de pre.,Irreurs Qe iS peut. r combinaison de plusieurs de chaque tlement une combinaison de plusieu àts. 20 DL -Lee, la compc ut prése n 179.1.1 mélange pr de ver rtions ssiques suivant: u n :.)sé type polyol compris 30 %w type poly- ...ylyanate r-la 10 %w et et.:,e préférence e de 14 25 A.vant compris ' 30 %w et 60%, et de préférence 47 %w et 52 %w ; et un composé additionnel compris re 10 % En , 30 ns mash:lues de chaque compas,: total égal à 100 %w, ',11r 28 - '.on du mélange un c.osé a précurse de les VELE' polymérisatio coeur«-r un un cataly 10 Bien endu, la composition du mélange de précurseurs de vernis p.:- 1. une combinaison de plusieurs composés ac......: ...onnels de même nature. préférence, les composés additionnels de la compo du .e'lange précurseurs de vernis peuvent être présents se _es 1r proportions massiques s ouillant ri de 0,1 %w 1 5istf. -)référence entre 0,1 %w et 0,6 %w ; .mérisa.0 comport.,, yl tre à 0 %w et 3 20 un agent promoteur de et de p ence sorbe,.. UV comi ent stabilisant à %w. lance con 7.:e 0,1 %w et 1 %w et ctt 4 %w; et entre 0 %w et 4 25 De la même manière que pour la f ula , la extipositie.,r fhi mélange -4-, prér1.7rsey de est :.tée par ant de DIIS les composés présents dan nernis, 1 _ , précurs un solvant polaire De rance, le solvant .aire app que est. de type acétate 30 et pa i les solvar : l'acétate de méthyle, e d' ét7..yle acétate acétate, acétate de bu- le, acétate -"xyle, acétate d'heptyle, ac 'sate le, 29 - lvant laire apr, te amer.bre de nature et les cétone, éthyl-métl H ne, propyl- cétone ccuche de lu:: Dse. verni- en po com indi- comporte dà 15 oliç. acryl à sugmer- de ae de De plus, le carat. sésistancà. er vernis polyol .mposé 1té irande de la du 20 m-récurseur.77 préféà tnalité d idulatà - a (7.1 là. é tl - - ant àur 10 .'éliminer lirs la De plus, aiài une mélange :dira COM', à ri de uà. ière rnïer un polymère 25 De préféà: ace, la composé de type de typà àyanate à chaine l'isocyaà date .1QXY. 30 Le caractère aliphatique domposé d«2 est un composé par exemple poly-i à la composé de type apporte propriétés de s( àlesse vernis découlera de la p( poly-i Anete - lp composé -- 30 el , osé de poly-i:. - ..ate comporte des ..yuie -fél. flde résistance lement des Iole d'utiliser un Tr41spere de cuml de Avantageuse, influeno rai : en forma :te di 1s tri du composé durcissement de la atia 10 contexte, cc. de typa vexe. , constitue proprfa, 's siée ique 4risation 15 la aderesse pc prop méca déci le composé de type pol._ et le du mélange de précu .tqis de alettant de faire varier les de par es lureté ment 30% 40 anga ...mposés de type poly-isocyanate, et 70% à 60% .. .nge:.:posés de type polyol. 20 De préférence, le ratio du mélange de précurseurs de vernis est compris entre : 38% de nié composés de ty-- poly-isocyanate, 62% de ine. composé - polyol. C mme indiqué ci-a la compositi. 25 do l is peut comporter un composé a da de la polymé2. c formulation p 1 du nada com mple nge de curseurs 1 de type un agent façon 30 -.0122 polymérisa. trouvant SOU. 1. de polp- Dî'J cet et le ceux - de 31 'agent de :rit] .cé isation comporte un dans r temps façon à sou de ve l'état irseurs de ver: met de cone:: réalia en Dans exerce t nps, l'agent de catalyse rseurs :J.e de polymérisa : de la fait d- la une optimisation du 10 1. La égalera. mouillAA- précu de nélange de puen composé additiunnel favoris-... l'étal ent 1.s. De préfé , le mélange un assen' age: ..fférents a de menu, ce Uts lrcialisé souu CC euean 3700 », « Silict 5U2 ». 1 mélange de de ve aussi ulposé addition l'a t ae- .illanue uf primaires, cl le Ade. 328 », « yk « Tegomer H C 20 hyd7 .:ri at - et de à la D eriétés niques re de l'agent peau de par Ader rnis y-isocyanate. -ier au travu: AiS 6, iétés uptigt de vernis 6 des Lu mélange de 25 Avantageusemeu promoteur réaction de p de réagir a l'agent promeu 30 liaison chi film mena:. 32 précurseurs ,er peut égal composé - ype la lumière. addi nne de 1 re U :Peng et : au sein de la che de 6 couche de -.yuréthane 2 consti 3. 10 'étape de formation de 7..... :.;..7.1ache de verni. 6 comporte une étape de mélange de la composit mélange de ............. . ..: .:rs de vernis jusqu'à ce qu'il présente 7.'aspect d'une solutL. transparente homogène. De plus, af,. 15 procédé de -mibr.. pas: .que, préféi c-rise er toutes «puretés ou agrégats, le comm une étape de e la de curseurs de ver cette ' ng( précurs -ernis est préser° ne porosité I rée (ne et 60 20 rue la composition du mélange de vern fors la couc: d'él de l'ir 25 de, de polyuréti polymérifet permel 30 A l'image de ri-. L' set de urseurs de de iymérisation un inhibiteur de polymérisati 'étape de -.Uange récur ernis. Dans cet 33 phénomène d'élimir l'inhitH'eur de polymérisation est du à son - L'étape d' ' 'Ireiteur epolymér du mélange de pr... déroel en ame.-- ope d sa -leurs de ver.....-. r poly. de précurseurs de .,1,ta1y. à 6 mintr:. ne .ire !oomprise érence 1.Ci0°C 0°C. Ici, de l'f,--. de 10 -,- de la risat du mélange de précurs de vernis ' à l'é. sur la de de bthane uant le 15 r )s du .A.1m 3. En outre, cie l'étape de polymérisation, de par son ,-:.ère vol " ion d'une solvant s'évapore de manière à favoriser de vernis 6 à l'état cohésif. Il est à Ei do ptaaaa évaporatioz, -vant entrains les de la co-ie. mélange de surface vei 6 en es 'osés et , tel inca peuven' à la st se fixer à la ace de la couche de 6 cinétique de l' .tape de polymérisa de la couche est catalysée le catalyse Lérisation 1.ibéré de l'" polyme.- Sue 20 Avant& .., il es 30 temps l' ,Iage de po ruréthane 2 avant l'étape de réaliser 1 adhésive 4 avec ation de premier de de vernis 6. tique, 1 é de 3, le li.,:--.tr de 1 le polymér- che adhési,. la 34 de lyuréthane 2 et évite qu'elle ne se défor étire sous la tension de la machine et de la aleur. L' ILi-ament ou la déformation de 7yurétha-...:- l'étape polymérie .t t 5 d' Ill..- rétraction lcrs du :Ite lui aura conséquence ondulé but comr 10 film s Dans 20 tape d. l'étape dci immédiatemen l'ét. ,rnis 6 de manière à que la 7:he ,tb2ment égée de poterr rveniH: de sc T y.ouleme, ation d'un fijia sacrificiel 7 s comisos- de précurseurs par étalement du _el 7 à l'état liquide. til d'étalement 10, tel lée à un :erminée. 15 dégz 1;t0C.s.n De préfère:» compor du f' La composition précurseur t sacrificiel 7 p ut comporter : 25 naposé de polyuréthane et/ou de type ; ; et omposé additionnel. Sier. Sendu, la composition de p --7.seurs du film sacrificiel 30 Aporter lx e combinaison - -sieurs composés de chaque écalemer e combinari. usieurs solvants. s prés suivantes : composé de méthane et/ou de type acrylique 80 % ,--tnt 10 % à 30 % ; et ins un composé additiannel 5% i 15%. 5 El __Igue, l'homme d mé tins massiques de -Laque à éauili- r les t(' al à 10') '.zu le Il rati 10 et 'aies la cmsiton du film sacrificiel 7, le polyuréthane et de ..Ppe à 1/0. Bien e'. :Imposition de ip- 7 .i.porte 7,7 '. ne combina k de se, . 7.s de mê. Lre , D Deés As de la composi ' 20 PI 7 peuvent comporter pro 1.pns .assique un agent mouill 3% ; in color; t C .1 % à 2 % ; co-solvant 0 à 10 %. exemple, la romposition de précurad .ziel 7 est -*rsée dans ]' ewute 'Aél de ne pas agresser la v;ernis 6 sur laquelle la composition de préct .il:.: sacrificiel 7 est enduite. de .el >mposé addi mal pa 15 30 saur, manièr °I.ion de préc ',.seurs du 711m rnposé de type pol. lne ...Lyuréthane est c isi de de transition e ou 36 'T » proche de ampératur :.* ante e 0°L °C mesurée . 41 par exemple 7. la rylL rte 7. L'ajus de perme tir film sacs sl norme 7-2. Ainsi. 5 sacs jet d.. -le est présent dans Lei 7 3 fr.rm De 10 pc- le 15 émulsi» d'un température de trangj des pro?: de d son ratiG ave. la cc 20 des propriété de so,,( ense et de dure La compositi- 25 --récurseurs du fily, sac 7 peut un composé additi-anel agent la érence, 7 compo un asseà age même type que ceux décrits pour rs du film un colorant - 'el 7 s le le repérer at de le zolorant de type sacr-' 30 perm film faciles reti phtalo ute d( mivre. 37 Dans exemple, la compositf de précurseurs sacrir_ .eut écralement compurter un c fonc`, alescence de Le --solvant Dow al 777%, Dowanol Dem, Dowana'% de insu iciaptée légère m r un film sac:: -à. film la compas.. l'étape dl ànce, l'étape de se 7C' 7 à l'éta' aésif, l'étape 7 c mpc étape de de réc du film muent de aposition dé àalisée aud. la composton de rmo catalysée 71ne référence à 0°C Afin de 10 df. l'n 20 à e évaporati. de cohésif. sélge de la composition - précurseur du 7 l'ea et le co- liminés par nière à n filn 7 à l'état Dans un autre exemple de lisation de l'inà. à l'image des étapes de rmatio e 3 du fil -.7.che 1. 25 la -le 6, l' de fd: par éta tior -:éactivm des compc àâc le p. polymérig .-,sée en àxemple de réalisatiou. l'invention, l'étape de de C Usée dans un 30 - poinn .nmatn- . du mélange de e ifornis sur mn at soli, > plan et anti-adhérent. 38 Suivant , ample de réalis ion, l'étape de formation du est un deux...té )ar réa la 10 lt vernis o est ila avant que ne 1 :adique ci- SI' el un exemple particul' procéd -.. .. .. .d'un ;icouche la form ati d'e ée élanqeaL les la col- ne d 15 4-dessous. :he Pourc tage massique solvate en %w Nom age à sec en %w Composés Hexanpolyol 15.22 12.18 ranol 14.3 A.vant 0 18.552 Abs 3027 Desmodur 52,5 XP2489 MIBK Y cétone) Inhibi Tri.. polymél° 1.5 ilyseur de poly ation Agent ant 0.008 0,01 0. 0.4 Uvinul 0 se- gen la 1 39 Tableau 1 La formula dn d'enduc :à:. ... mélangée Lon l'une tran:... ........:. ... :dmogène. d'en:. .le si..rat sol: dtuteur de 1 gm de medd 10 du subs. , la de polyure e 2 à l'état application 8 étalée est polymérisée par applined une température inférieure à 10 net-, la cc e les coz.. du tableau 1 in.' éms dans la colonne présentant les secs. La coi de thane 2 à l'état cohé , comporte une pm. llite sur un dlée à une l5 pm lems sur te 15 .-lvuréth 2 ortione Ce' giîsigues 20 première face 1. tact avec le lic 9 seconde face 113 manié lif 4, nquipà. par lami dm sur la ne 2, Après formation cak 25 le substrat soll' douche -le pr17 àésif 4 "le 1, de la prE la ère à de 6. pu 30 2 ci- réalisi. par app le de 1, .,mérés dane. puis de ableau Po tage assi. nlvaté en %1 -- massiaue sec Pourcen este 'rise entre 1 e de précursee ves :: ..ltrée est première cgit 12 de 1 d'une eeyer àtalement 'eLomogène de ite la surface de la première face 12 de la hane 2. La c erseur de vernis't!'1ée est poly Leo catalyse 'ne température coma °C pend 2 15 à 6 minutes. Suite la pl_ , la 6 comporte les composés du aau 2 tions 1 ; les es:ce bbiques Poly-isocyanate La comeon jusqu', 10.71 24.9 hexyle Tib KAT 623 57 0.43 0.86 1.29 100 de mélanq4e esogene et ile présentant Desmodur N 3300 Polyol polyacrylate Arolon 6436 Solvant Catalyseur de polymérisation ent mouillant orbeur UV Agen stabilisant à lumière Agent promoteur de brillance Total Acétate d' Uvinul 3434C Byk Sil clean 3700 Byk 307 +a. La a REVENDICATIONS10 1. Procédé de fal, ei comport pollurée= nt le corps (3) étape d'enduc in (8) sur un sut -,fun (8) comportan ence d'un tion film e (1) de e à t4kre de 2. Pro( icati, a!, film multicouche (1) selon la de e peuven -.Cria , ce. que ler 15 ice de 14dizir....' :osé de ,cence de masse isé de type poly 20 3. )ricatir-- d'un- 1 et l'et réactive d'ét.' amont d la formula à l'ai 25 pe bteni uniforme. , de érieure COQ g/mol ; te. (1) selon 2, que àtape de (10) ana (2) 4. Procédé, de fws 4 , rave d'er (1) selon les a 30 lavc l'étal( mt ut e e uniforme. enCItion (8) en 5. édé de fat tic fi ch. (1) selon 1' - te des revend.;..:: 1 à 4, en ce que polymé-j comporte un 43 6. , océdé la a.° elimin 7. Procédé de fabricat 1 le des revendication de formation de 10 e de polymér -éthane de manièr 'état cohési, ce réalieet par (8) ét.,;,. multicouche (1) selon - 'étape de formation ille étape che (1) selon lue rte de ne de at (9) 15 8. roc. : fétu -un iL.. multd. udhe (1) selon l'une ae reven -pris 1 à 7, ce. sé en ce qu'il comr ation d'une adhésive (4), la for. e (4) se faisant de préférenc aimé. eagc: nehe de polyuréthane (2) 20 à l'été If avec un d (5), la adhésive (4) été. ...éféren de nature acrylique. 9. Précédé de fabjjo 'un e e"dhe (1) selon l'1 le des revendi -1 à qu'il 25 étape. le éle de - lis (6) 'é:bre d'une étape iéorr, ._ars de vernis à l'état li- ui d'un mélange de reven*. 7.abrication r et film multicouche (1) es actétrisé en ce que 'étape 1 30 d'enductin de Ale de (6) réalisée sur la de polyuréthane (2 nesi±. 1. f abri lm multicouche selon la e que l'étape d'enduction 44 d) de ve. i_s (6) alisé 12.Procédé de l'ur (1) selon en ce que éomporte une e elymérisaréon re à former la ape de poli d vernis étant de hen 10 de febHcation C 4 2i1m mu dépende: de la _pisé en ce que la couche de vep cuàemif coé le em,7e solide C (8) 1 formation d'u: 'thane (2) (3) du film rn L la ;..tjon 11, (3) à l'état lequel est l'étape de ...nmant le corps 15 20 cédé de fal film (1) selon des rever cat que le de précurs é.= nposé de brillance à la xc.ion de ière et gaz une ror été de brillance et çli :13 durable. -rocédé de falppi ption d'un film multééepéhe (1) selon 25 l'une des rever pcations 1 à 14, cari.....a Pe qu'il comporte une étape de format 1- (7) étirable à froid, l'ét film el (7) êtsp. d bitte au travers la surface de la 30 -r" .pape d'endu..' rificiel (7). 1. de précurseurs du 1 ri 7ealaricetionmulticouche (1) selon. la formatio 15, .1.sé en ce que l'étape de film sac él (7) comporte . étape de 45 urcissement thermo catalysée de la composition de film 7 film :ouche (1) s 1 ',.:ér-à en ce que s :rificiel (7) comporte d, océe. l'une corn' 10 des 19.Ei- pe ett.- 15 nsionnel sacr: ...iel (7), cc et reti.. :ément M1.1 zhe (1) cara Lise en ce (7) comporte recouvrement cmvfandicati film ainsi ulticot- nce le manière à di film multicouche (1) de un sé a et du (7) est -entifié nament.